(57)【要約】【課題】耐性及び画像の精細さの点で制約されず、専用の真偽判定フィルターを介するだけで、潜像画像を目視確認することが可能なカードの偽造防止方法とカード用転写媒体及び磁気記録媒体を提供することが求められていた。【解決手段】潜像を付加したカードの偽造防止方法において、円偏光板を介した目視によってのみ潜像画像を視認性を付与するように形成された潜像画像形成部分を設けたカード用転写媒体を用いて、該潜像が視認性を得られれば真正品、また、視認性を与えられた潜像がないときは偽造品として真正品か偽造品かを認識することを特徴とするカードの偽造防止方法とカード用転写媒体及び磁気記録媒体を提供する。【選択図】    図１
2005169771.tif 000002
【特許請求の範囲】
【請求項１】
潜像を付加したカードの偽造防止方法において、円偏光板を介した目視によってのみ潜像画像に視認性を付与するように形成された潜像画像形成部分を設けたカード用転写媒体を用いて、該潜像が視認性を得られれば真正品、また、視認性を与えられた潜像がないときは偽造品として真正品か偽造品かを認識することを特徴とするカードの偽造防止方法。
【請求項２】
支持体上に少なくとも、剥離性を有する剥離保護層、潜像形成層及び接着層から構成される転写媒体において、該潜像形成層は、サーモトロピック性を示す高分子液晶材料からなることを特徴とする偽造防止を施したカード用転写媒体。
【請求項３】
前記潜像形成層は、サーモトロピック性を示す高分子液晶材料を含有するインキを任意の文字・絵柄などの画像状にパターン印刷で設けてあることを特徴とする請求項２に記載の偽造防止を施したカード用転写媒体。
【請求項４】
磁気記録層を備えている基材上に、接着層と潜像形成層と剥離保護層とがこの順に設けられている磁気記録媒体において、該潜像形成層が円偏光板を介した目視によってのみ潜像画像を視認できる潜像画像形成部分を有するものであり、該磁気記録層上の非磁性層の厚みが０．８から９μｍの範囲内であることを特徴とする磁気記録媒体。
【請求項５】
前記磁気記録層が、道具を使用しない目視では視認不能か又は視認困難な状態で隠蔽されていることを特徴とする請求項４に記載の磁気記録媒体。
【発明の詳細な説明】
【技術分野】
【０００１】
本発明は、カードの偽造防止方法と磁気情報を記録する磁気記録媒体及びその磁気記録媒体を構成するためのカード用転写媒体に係わり、更に詳しくは、カード基材上に磁気テープを配し、更にこれを隠蔽し、印刷層、保護層を有するオーバープリントカード、特に専用の検証媒体を用いて潜像画像を目視確認することが可能な偽造防止性に優れたオーバープリントカードを好適に構成するために利用可能なカード用転写媒体とカードの偽造防止方法とに関する。
【背景技術】
【０００２】
従来から、磁気記録媒体であるクレジットカードやキャッシュカードが広く利用されている。これらは、一般的に白色の塩化ビニル樹脂をコア材として用い、この両面もしくは片面に、所定の磁気テープを所定位置に貼付した透明な塩化ビニル樹脂シートを重ねて、加熱加圧プレスしたものを基材として用いたものである。
【０００３】
欧州や米国では白色のコア材に印刷を施した後、透明シートをプレスする構成を採っている。しかし、日本国内では、これら諸外国と同様な構成のカードの他に、透明シートをプレス接着した後に、表面にデザイン等の絵柄印刷を構成するカードも使用されている。
【０００４】
これは、日本国内のみで通用するＪＩＳ規格の磁気テープがカード表面に付与されているためである。すなわち、諸外国ではカード表面に磁気テープがないため、印刷はシートの内側で構わないが、日本ではカード表面にＪＩＳ規格磁気テープを使用し、磁気情報の記録消去を行う必要があるため、この磁気テープを設けることになる。従って、デザイン上でこの磁気テープを隠蔽するための印刷を透明シートの外側に施すことになるのである。この透明シートの外側に印刷を施すカードのことを磁気隠蔽カード（オーバープリントカード）と呼ぶことにする。
【０００５】
磁気隠蔽カードの作成手順の一例を挙げると次の通りである。白色コア材の両面に、あらかじめ所定位置に磁気テープを貼付した透明オーバーシートを重ね、加熱加圧プレスしてカード基材を得る。その後、磁気テープを隠すための隠蔽層、デザインのための印刷層や必要に応じて設けられる偽造防止層、印刷面を保護するための保護層が設けられ、表面を平らにするためのプレスを再度行ってカード形状に打ち抜き、必要に応じて設けられるホログラムの媒体転写、サインパネル転写及びエンボス工程を経て、磁気隠蔽カードとなる。
【０００６】
また、近年のクレジットカードの偽造・不正使用防止策の一つとして、カードに所有者の顔写真を入れる方法が取られている。これは、一般的に塩化ビニルに染着し易い昇華（熱移行）性の染料を用い、ＹＭＣの各色に塗り分けた昇華転写リボンをサーマルヘッド等で熱エネルギーを与え、個々の画像情報を記録していく物である。この様な使用をする磁気隠蔽カードにおいては、保護層上に別途受像層を設け、プレス加工を行い、表面を平らにして製造されている。
【０００７】
以上のことから分かるとおり、印刷層が透明シートの内側にあって十分に保護されている諸外国のカードとは異なり、日本の磁気隠蔽カードの耐性は非常に薄い保護層のみによって保たれているので、保護層の役割は非常に重要である。また、要求される磁気特性を得るために、隠蔽層、印刷層、保護層、場合により設けられる受像層や偽造防止層の厚みは必要以上に厚くすることができず、さらに耐久性を増すことは困難になっている。
【０００８】
この保護層を設ける手段としてはいくつか考えられ、グラビア塗工系の方式とスクリーン印刷系の方式、さらにオフセット印刷系の方式がある。しかし、このうちスクリーン印刷系は膜厚制御が困難であるので、磁気出力変動率が大きくなる恐れがある。また、オフセット印刷系の方式では、主に紫外線硬化型のオフセットインキを使用するが、これは様々なものとの密着性が悪い。さらに、耐擦過性を向上させるために滑材成分を添加すると、ほとんどの物が密着不可能である。従って、後工程となるホログラム箔の転写や受像層の塗工が非常に困難となってします。以上のことから、保護層を設ける方法として、グラビア塗工系の方式が用いられてきている。しかしながら、上述のグラビア塗工系の方式によって、保護層を設ける方法には、以下に述べる問題がある。
【０００９】
まず、強い溶媒を多量に含む保護層の塗液を直接上から塗工するため、溶剤の浸透によって、基材や印刷の歪みが生じやすい状況になる。また、溶剤が多量に含まれる塗液を塗工するので、塗工後には十分な乾燥が必要であるが、塩ビ樹脂や非晶質ポリエステル樹脂に代表されるカード基材に仕様される樹脂は熱変形を起こしやすいため、高温かつ長時間の乾燥は無理であり、結果として、溶剤が残留し、密着性の低下や樹脂の可塑性等の悪影響を及ぼす。
【００１０】
更には、磁気出力の変動率を安定させるためには塗膜の膜厚を安定させる必要があるが、枚葉のシートへの塗工では膜厚安定性にも問題があり、安定した塗膜は得られ難く、膜厚管理も容易ではないという問題がある。これらの問題を解決すべき方法として、カード用転写媒体とその製造方法が提案されている。
【００１１】
また、必要に応じて偽造防止層を設ける場合がある。一般的には、可視光下では目視し難いが、一定条件下でのみ、印刷画像を確認できる機能性インキを使用する場合が多い。例えば、蛍光インキは紫外線を照射することにより発行するインキで、白色または無色透明のインキがあることより潜像画像として用いられている。蛍光インキには有機タイプと無機タイプがあり、有機タイプは印刷インキ中にごく少量含有するだけで発光が確認されるが、耐光性が弱いため用途が限定される。また、無機タイプは印刷インキ中に多く入れる必要があり（１０〜２０％程度）、潜像画像としては目視でわかってしまうため、デザイン等に工夫が必要である。
【００１２】
一般的には、この蛍光体を分散又は溶解させたインキをスクリーン印刷法にて形成している。これは、通常の絵柄印刷に用いられる紫外線硬化型オフセットインキにおいては、蛍光体がインキの硬化を阻害してしまうためである。よって、上述したスクリーン印刷系の問題点が同様に発生する。
【００１３】
更に、偽造防止層の場合は、発行会社のトレードマーク等精密なパターンであるため、極端な膜厚の変動（増加）が有った場合、カードを平らにするプレス加工をした際に、他の印刷層に、部分的な歪みを発生させてしまう等の問題がある。そして、これらの問題を解決すべき方法として、蛍光発光剤を利用した磁気記録媒体の偽造防止方法が提案されている。（例えば、特許文献１参照。）
一方、偽造防止方法としては、蛍光インキのような機能性インキをする場合が多い。しかし、近年では、より偽造防止効果の高い機能性材料を使用したものや機能性ホログラムを使用したものも多く紹介されている。
【００１４】
機能性材料を使用したものに、液晶材料の持つ複屈折性を利用した潜像形成方法がある。これは、サーモトロピック性を示す液晶材料を部分的に配向させ、潜像画像を形成し、その上に偏光板を介することで、配向させた部分を潜像画像として目視視認することができる。（例えば、特許文献２参照。）
また、コレステリック液晶材料の持つ光選択性を利用した偽造防止法がある。これは、
右偏光性コレステリック高分子液晶からなる顔料と左偏光性コレステリック高分子液晶からなる顔料を含有するインキを黒色系の有色層の上に印刷し、その印刷物の上に左円偏光板と右円偏光板を介して観察するとそれぞれのフィルターでは異なる色を観察することができ、目視確認ができる（例えば、特許文献３参照。）。
【００１５】
特許文献は以下の通り。
【特許文献１】特開２００３−１５４７６５号公報
【特許文献２】特開２００１−０３９１００号公報
【特許文献３】特開２００３−０７３６００号公報
【発明の開示】
【発明が解決しようとする課題】
【００１６】
以上、説明してきたように、印刷法とは異なる方法でカードに保護層を設ける方法はカードの製造上有効な手段である。更に、本発明の偽造防止方法は、真偽判定が多数回可能であり、耐性及び画像の精細さの点で制約されず、専用の真偽判定フィルターを介するだけで、潜像画像を目視確認することが可能である。
【００１７】
すなわち、本発明は、耐久性及び加工適性を満足し、さらに、偽造防止効果を高めるカードの偽造防止方法及び偽造防止策を施したカード用転写媒体を提供することを課題とする。
【課題を解決するための手段】
【００１８】
本発明はかかる課題を解決するものであり、請求項１に係る本願発明においては潜像を付加したカードの偽造防止方法において、円偏光板を介した目視によってのみ潜像画像を視認性を付与するように形成された潜像画像形成部分を設けたカード用転写媒体を用いて、該潜像が視認性を得られれば真正品、また、視認性を与えられた潜像がないときは偽造品として真正品か偽造品かを認識することを特徴とするカードの偽造防止方法を提供するものである。
【００１９】
また、請求項２に係る本願発明においては、支持体上に少なくとも、剥離性を有する剥離保護層、潜像形成層及び接着層から構成される転写媒体において、該潜像形成層は、サーモトロピック性を示す高分子液晶材料からなることを特徴とする偽造防止を施したカード用転写媒体を提供するものである。
【００２０】
このカード用転写媒体は、請求項１に係るカードの偽造防止方法を実現するために用いられるカードの製造に用いられるもので、この構成によりこのカードが潜像が視認性を得られれば真正品、また、視認性を与えられた潜像がないときは偽造品として真正品か偽造品かを認識することが可能なものである。
【００２１】
また、請求項３に係る本願発明においては、前記潜像形成層は、サーモトロピック性を示す高分子液晶材料を含有するインキを任意の文字・絵柄などの画像状にパターン印刷で設けてあることを特徴とする請求項２に記載の偽造防止を施したカード用転写媒体を提供するものである。この様に潜像形成層がサーモトロピック性であると、その潜像をより容易に製造できるものである。
【００２２】
また、請求項４に係る本願発明においては、磁気記録層を備えている基材上に、接着層と潜像形成層と剥離保護層とがこの順に設けられている磁気記録媒体において、該潜像形
成層が円偏光板を介した目視によってのみ潜像画像を視認できる潜像画像形成部分を有するものであり、該磁気記録層上の非磁性層の厚みが０．８から９μｍの範囲内であることを特徴とする磁気記録媒体を提供するものである。
【００２３】
このカード用転写媒体は、請求項１に係るカードの偽造防止方法を磁気記録層を持つ場合に実現可能な構成を示すもので、この構成により基材上に磁気記録層を備えていながらこのカードが潜像が視認性を得られれば真正品、また、視認性を与えられた潜像がないときは偽造品として真正品か偽造品かを認識することが可能なものである。
【００２４】
従って、請求項２もしくは３に示す様なカード用転写媒体を用いても、用いなくても構わない。これは、０．８μｍ未満であると、磁気テープリーダのヘッドパス耐性が低くなるので好ましくなく、９μｍより多いと、JIS磁気テープの機能に異常を来すので好ましくないからである。
【００２５】
また、請求項５に係る本願発明においては、前記磁気記録層が、道具を使用しない目視では視認不能か又は視認困難な状態で隠蔽されていることを特徴とする請求項４に記載の磁気記録媒体を提供するものである。
【００２６】
なお、この場合の道具とは真偽判定フィルターの様な、視認の補助を行うための各種器具を示し、真偽判定フィルターの様な簡単なものの他、画像変換装置の様な視認補助器具でも構わない。
【発明の効果】
【００２７】
本発明は目視では何も見えず、真偽判定フィルターを介することで潜像画像を観察することができる光学特性を偽造防止に利用することにより、支持体、剥離保護層、潜像形成層及び接着層から形成されたカード用転写媒体を用いることにより、偽造防止効果と耐摩擦性に優れたカードを容易に製造することが可能になる。一方では、ホログラム転写やカードエンボス等の後加工適性にも優れた構成である。
【発明を実施するための最良の形態】
【００２８】
図１と図２は、本発明のカード用転写媒体の一実施例を示す平面図である。図３は本発明のカード用転写媒体の一実施例を示す断面図であり、図４は図３の転写媒体を使用して作製したカードの平面図であり、図５は図４の媒体に真偽判定フィルターを重ねたときに出現する潜像画像を示す平面図である。また、図６は、本発明のカード用転写媒体一実施例を示す断面図である。
【００２９】
図１のカード用転写媒体１の平面図において、転写媒体１には、その転写媒体１を被転写基材に転写して最終製品とした時に、被転写基材に残り、最終製品の構成要素として使用される使用領域１２上に存在する偽造防止層１１と所定の位置関係を示すように、レジスターマーク１３が配置されている。このレジスターマーク１３は、一つの使用領域に付き一つのマークを対応させても良いし、図２に示しように、複数の使用領域を一単位として設けても良い。即ち、カードを一枚ずつ製造していく場合には、一つの使用領域に付き一つのレジスターマークが必要であるが、製造効率を図るために、複数枚のカードを同時に作製し、最後にカードサイズに抜くような場合には、その製造効率にあった複数の使用領域に対して、少なくとも一つのレジスターマークを設けてやれば良い。
【００３０】
レジスターマーク７は、機械的に何らかの方法で感知できるもので有れば良く、一般的に光学法や物理的手法が使用される。光学法としては、反射光・散乱光・透過光の変調により感知され、物理的手法としては、パンチ穴を開けておき、その穴が検知器に引っかかったら搬送を止めるという方法を一例として挙げることができる。
【００３１】
レジスターマーク７の形成方法としては、薬品による腐食、研磨、焼き付け、パターン描画、打ち抜き、インクジェット印字、オフセット印刷、グラビア印刷、シルクスクリーン印刷、パッド印刷、フレキソ印刷、熱転写、テープ貼り等の方法が挙げられる。また、形態としては、回折格子、着色ベタ画像（遮光）、艶消し（マット）、光沢等がある。
【００３２】
レジスターマーク７を設ける場所は、最終製品として使用される使用領域１２外に設けるため、特に限定されない。そのため、支持体上に形成し、転写後には支持体側に残しても良い。或いは、カード基材上の使用領域外に転写層と同時に転写しても良い。この場合、後工程であるカード抜き加工の位置検知マークと兼用できるというメリットもある。
【００３３】
図３のカード用転写媒体１の一実施例を示す断面図において、転写媒体２は、支持体２１上に、剥離保護層３１、潜像形成層３２及び接着層３３の順に各層が形成されている。
【００３４】
図４は、図３の転写媒体２の転写層３を、被転写基材４１上に転写し、磁気記録媒体４として、カード化した場合の一例である。磁気記録媒体４は、カード基材４２として、白色コア材４３の両面に透明オーバーシート材４４が積層されている。この透明オーバーシート材４４の表面（図の上側）にＪＩＳ磁気テープ４５が埋め込まれ、裏面（図の下側）にＩＳＯ磁気テープ４６が埋め込まれている。このＪＩＳ磁気テープ４５が埋め込まれた両側に、隠蔽層４７、印刷層４８が設けられ、被転写基材４１が形成されている。この被転写基材４１上に、転写媒体２上の剥離保護層３１、潜像形成層３２、接着層３３からなる転写層３が転写されて構成されたのが、磁気記録媒体４である。
【００３５】
支持体２１は、厚みが安定しており、かつ耐熱性の高いポリエチレンテレフタレートフィルムを用いるのが一般的であるが、ポリ塩化ビニル、ポリエステル、ポリカーボネート、ポリメタクリル酸メチル、ポリアクリル酸、ポリスチレン等の合成樹脂、天然樹脂のフィルムなどから単独で選択されたもの、または上記より選択されて組み合わされた複合体等が使用可能である。
【００３６】
剥離保護層３１は、支持体２１との密着性が軽度のものであって、転写媒体２の加熱プレス転写後には容易に剥離する材料でなければならない。さらに、転写後は保護層としての役割も果たさなければならない。更には、剥離保護層上へのホログラム転写及び転写後の密着性、あるいはエンボス加工適性も考慮する必要がある。
【００３７】
以上のことを全て満たす剥離保護層３１に使用される樹脂としては、例えば、アクリル系樹脂、ウレタン系樹脂、塩化ビニル樹脂−酢酸ビニル共重合樹脂、ポリエステル系樹脂、メラミン系樹脂、エポキシ系樹脂、ポリスチレン系樹脂、ポリイミド樹脂等の従来公知の熱可塑性樹脂、熱硬化性樹脂、紫外線または電子線硬化樹脂を単独或いは、混合して用いられる。
【００３８】
また、カードとして使用される場合、磁気ヘッドとの擦れが問題になり、剥離保護層３１には耐摩擦性も要求される。この耐性を満たすために、滑材として、ポリエチレンワックス、カルナバワックス、シリコンワックス等の各種ワックス類、或いは炭酸カルシウム、ステアリン酸等の脂肪酸やその金属塩、テトラフロロエチレンパウダー、ポリエチレンパウダー、シリコーン系微粒子やアクリルニトリル系微粒子等の有機フィラー、シリカ微粒子等の無機フィラー等の体質顔料、シリコンオイル等の油脂類等、透明性を損なわない範囲で添加することができる。滑材の添加量は樹脂１００重量部に対して、１５重量部以下が好ましい。
【００３９】
接着層３３としては、剥離保護層３１や潜像形成層３２と被転写基材４１或いは印刷層
４８や隠蔽層４７とを接着させるという性能が要求される。その材質としては、熱可塑性樹脂が好ましく、アクリル系樹脂、ウレタン系樹脂、エポキシ系樹脂、ポリエステル系樹脂、ビニル系樹脂等の単独もしくは複合して使用可能である。また、ブロッキング防止や切れ性を考慮し、石油系ワックス、植物系ワックス等の各種ワックス、ステアリン酸等の脂肪酸やその金属塩、シリコンオイル等の滑材やテトラフロロエチレンパウダー、ポリエチレンパウダー、シリコーン系微粒子やアクリルニトリル系微粒子等の有機フィラー及び、シリカ微粒子等の無機フィラーを添加することもできる。
【００４０】
潜像形成層３２は、任意の文字や絵柄パターン形状で形成した高分子液晶材料で形成されている。高分子液晶材料は、８０〜２００℃程度の融点を有し、サーモトロピック性を示す高分子液晶が好ましく、例えばポリエステル共重合体、ポリエーテル、ポリカーボネート、ポリイソシアネート、ポリグルタミン酸エステル等のサーモトロピック性高分子液晶である。このサーモトロピック性高分子液晶は、例えばグラビア印刷法、スクリーン印刷法、ノズルコーター法等の既知の方式により設けることができる。
【００４１】
この潜像形成層は通常に印刷された状態では、特定の結晶構造を示さず、ランダムな分子状態で形成されている。この潜像形成層に熱圧を加えることによって、高分子液晶材料が一定方向に配向し、偏光性を示す。
【００４２】
熱圧を加える法としては、熱ロール、ホットスタンプ、サーマルヘッド、レーザーによる加熱等が可能である。
【００４３】
磁気記録媒体４として使用する場合、ＪＩＳ磁気テープの機能及びその上に積層される各層の厚みも重要なポイントとなる。ＪＩＳ磁気テープ４５上の厚みを制限する要因は、主にヘッドパス耐性と磁気出力である。発明者らの実験によれば、剥離保護層３１の組成が同じ場合で比較すると、層の厚みが厚い方が、ヘッドパス耐性は向上するが、一方、磁気出力は低下する。そこで、へッドパス耐性と磁気出力の両方を満たす条件を検討した結果、磁気テープ上の隠蔽層４７、印刷層４８、接着層３３、潜像形成層３２、剥離保護層３１からなる非磁性層の厚みは、９μｍ以下が好ましいと分かった。また、隠蔽層４７と印刷層４８の厚みは一般的に各々２〜３μｍであることから、平均では合計５μｍと見積もることができる。以上のことから、接着層３３と潜像形成層３２と剥離保護層３１から成る転写層３の厚みは４μｍ以下が好ましいと分かった。
【００４４】
しかし、ＪＩＳ磁気テープ４５を隠蔽する方法としては、通常の銀ペーストを印刷する方法以外に、ＡｌやＳｎ等の金属や無機化合物を蒸着等の薄膜形成手段で設ける場合もある。その場合は、実質的に隠蔽層４７の厚みはほぼ０に近く、印刷層４８、接着層３３、潜像形成層３２、剥離保護層３１の合計の厚みを９μｍ以下に設定することが可能である。
【００４５】
真偽判定フィルター６は円偏光板６１から成っている。円偏光板等の偏光板は、ＰＶＡ延伸フィルムにヨードを吸収させたＰＶＡ−ヨウ素型、二色性染料型、金属または金属化合物含有型、ポリエン型などの高分子多結晶型が考えられ、特にＰＶＡ−ヨウ素型、二色性染料型フィルムが用いられた偏光フィルムに１／４λ波長位相差フィルムを重ねたものであり、位相差を１／４λ分進めるか遅らすかで、右又は左の回転方向が決まり、右円偏光板又は左円偏光板が作製できる。
【００４６】
図６のカード用転写媒体７の一実施例を示す断面図において、転写媒体７は、支持体７１上に、剥離保護層７２、潜像形成層７３、アンカー層７４、接着層７５の順に各層が形成されている。
【実施例１】
【００４７】
（１）カード用転写媒体の作製
厚さ２５μｍのポリエチレンテレフタレートフィルムから成る支持体上に、下記組成から成る各塗工液を、乾燥後の膜厚が順に、剥離保護層１．５μｍ、潜像形成層１μｍ、接着層１μｍとなるように形成し、次いで、市販黒色インキにてレジスタークを潜像形成層とは異なる位置で、潜像形成層と同じく剥離保護層上に設け、更に接着層を形成し、カード用転写媒体を得た。尚、剥離保護層及び接着層は全面コート、潜像形成層及びレジスターマークはグラビアパターン印刷で製造した。レジスターマークは、５ｍｍ×５ｍｍのサイズ、反射濃度計にて、ＯＤ値１．９，透過濃度計（ビジュアルフィルター）にて、１．２の濃度であった。
【００４８】
［剥離保護層の組成］
塩化ビニル樹脂                                          １０．０重量部
ポリエチレンワックス                                      ０．５重量部
ＴＨＦ（テトラヒドロフラン）                            ９０．０重量部
トルエン                                                  ９．５重量部
［潜像形成層の組成］
高分子液晶（キラコールＰＬＣ−７００３：旭電化工業（株）製）  ２０．０重量部
メチルエチルケトン                                            ８０．０重量部
［接着層の組成］
アクリル樹脂                                            ２０．０重量部
メチルエチルケトン                                      ４０．０重量部
トルエン                                                ４０．０重量部
以上組成終わり。
【００４９】
（２）被転写基材の作製
０．５６ｍｍの白色塩化ビニルコア材の両面に０．１ｍｍ厚の透明塩化ビニルシート材を重ねて、カード裏面となる側に保磁力２３．７ｋＡ／ｍのＩＳＯ磁気テープを仮止めし、カード表面となる側に保磁力５１．４ｋＡ／ｍ、残留磁束１７ｎＷｂ／ｃｍのＪＩＳ磁気テープを仮止めし、全体を温度１５０℃、圧力３ＭＰａ、時間３０分の条件にて、加熱加圧プレスを行い、続いて、隠蔽層と市販のアルミペーストスクリーンインキをスクリーン印刷法にて、３μｍ厚で全面に設けた。続いて、印刷層として、市販の紫外線硬化型オフセットインキのプロセス４色である黄、紅、藍、墨にて絵柄を印刷し、紫外線ランプを照射してオフセットインキを硬化させ、被転写基材を作製した。この状態で、ＪＩＳ磁気テープ上の非磁性層の厚みは約５μｍであった。
【００５０】
（３）磁気記録媒体の作製
（１）で作製したカード用転写媒体と（２）で作製した被転写基材を、レジスターマークを基準にして重ね合わせ、温度１００℃、圧力２ＭＰａ、時間１５分の条件にて加熱加圧プレスを行い、ＪＩＳＸ６３０１記載のカードサイズ（ＩＤ−１：８５．６ｍｍ×５３．９８ｍｍ）に打ち抜き、評価サンプルを得た。
【００５１】
得られた潜像形成層を有する磁気記録媒体は目視では何も確認することができなかった。しかし、真偽判定フィルターを重ねることで、潜像画像を観察することができ、偽造防止効果を確認することができた。
また、カードとしての機能としては、磁気記録の書き込み及び読み取りもでき、磁気記録媒体としての機能も確認することができた。
【実施例２】
【００５２】
（１）カード用転写媒体の作製
厚さ２５μｍのポリエチレンテレフタレートフィルムから成る支持体上に、下記組成から成る各塗工液を、乾燥後の膜厚が、順に剥離保護層１．２μｍ、潜像形成層０．８μｍ、アンカー層０．５μｍ、接着層１μｍとなるように形成し、次いで、市販白色インキにてレジスタークを潜像形成層とは異なる位置で、潜像形成層と同じく剥離保護層上に設け、更に接着層を形成し、カード用転写媒体を得た。尚、剥離保護層及び接着層は全面コート、潜像形成層及びレジスターマークはグラビアパターン印刷で製造した。レジスターマークは、５ｍｍ×５ｍｍのサイズ、透過濃度計（ビジュアルフィルター）にて、１．２の濃度であった。
【００５３】
［剥離保護層の組成］
塩化ビニル樹脂                                              １５．０重量部
ポリエチレンワックス                                          ０．５重量部
ＴＨＦ（テトラヒドロフラン）                                ９０．０重量部
トルエン                                                      ４．５重量部
［潜像形成層の組成］
高分子液晶（キラコールＰＬＣ−７００３：旭電化工業（（株）製）２５．０重量部
シクロヘキサノン                                             ７５．０重量部
［アンカー層の組成］
アクリルエマルジョン                                  １００．０重量部
［接着層の組成］
アクリル樹脂                                            １０．０重量部
塩化ビニル−酢酸ビニル樹脂                              １０．０重量部
メチルエチルケトン                                      ４０．０重量部
トルエン                                                ４０．０重量部
以上組成終わり。  
【００５４】
（２）磁気記録媒体の作製
実施例１と同様にして、評価用サンプルを作製した。得られた潜像形成層を有する磁気記録媒体は目視では何も確認することができなかった。しかし、真偽判定フィルターを重ねることで、潜像画像を観察することができ、偽造防止効果を確認することができた。
また、カードとしての機能としては、磁気記録の書き込み及び読み取りもでき、磁気記録媒体としての機能も確認することができた。
【産業上の利用可能性】
【００５５】
本発明は、例えばカード基材上に磁気テープを配し、更にこれを隠蔽し、印刷層、保護層を有するオーバープリントカード、特に専用の検証媒体を用いて潜像画像を目視確認することが可能な偽造防止性に優れたオーバープリントカードへの応用が挙げられる。
【図面の簡単な説明】
【００５６】
【図１】本発明のカード用転写媒体の一実施例を示す平面図である。
【図２】図１の場合とは異なる多面付けの場合の本発明のカード用転写媒体の一実施例を示す平面図である。
【図３】本発明のカード用転写媒体の一実施例と被転写基材の一実施例を示す断面図である。
【図４】本発明のカード用転写媒体により製造される形成体の一実施例を示す平面図である。
【図５】図４の形成体に真偽判定フィルターを重ねたときに出現する潜像画像を示す平面図である。
【図６】本発明のカード用転写媒体の一実施例を示す平面図である。
【符号の説明】
【００５７】
１、２、７              カード用転写媒体
３                      転写層
４                      磁気記録媒体
６                      真偽判定フィルター
１１、３２、７３          潜像形成層
１２                      使用領域
１３                      レジスターマーク
２１、７１                支持体
３１、７５                接着層
３３、７２                剥離保護層
４１                      被転写基材
４２                      カード基材
４３                      白色コア材
４４                      透明オーバーシート
４５                      ＪＩＳ磁気テープ
４６                      ＩＳＯ磁気テープ
４７                      隠蔽層
４８                      印刷層
６１                      円偏光板
６２                      潜像画像
７４                      アンカー層
【図１】
2005169771.tif 000003
【図２】
2005169771.tif 000004
【図３】
2005169771.tif 000005
【図４】
2005169771.tif 000006
【図５】
2005169771.tif 000007
【図６】
2005169771.tif 000008